FR 3048326 A1 20170901 FR 1651665 A 20160229 1 PROCEDE DE TRAITEMENT D'UNE GLACE TRANSPARENTE POUR UN DISPOSITIF D'ECLAIRAGE ET/OU DE SIGNALISATION POUR VEHICULE AUTOMOBILE DOMAINE TECHNIQUE DE L'INVENTION La présente invention concerne un procédé de traitement d'une glace transparente pour un dispositif d'éclairage et/ou de signalisation pour véhicule automobile. Elle concerne également un dispositif d'éclairage et/ou de signalisation pour véhicule automobile associé. Elle trouve une application particulière mais non limitative pour les projecteurs de véhicules automobiles. ARRIÈRE-PLAN TECHNOLOGIQUE DE L'INVENTION Un procédé de traitement d'une glace transparente pour véhicule automobile comprend de manière connue de l'homme du métier l'application d'un élément résistif composé de fils métalliques sur la glace transparente. Lorsqu'il est alimenté par un courant, l'élément résistif dissipe une puissance qui permet de chauffer ladite glace transparente. Cela permet donc de dégivrer la glace. Ce procédé de traitement est notamment utilisé pour un pare-brise arrière en verre de véhicule automobile. Un inconvénient de cet état de la technique est qu'un tel élément résistif ne peut être utilisé pour un dispositif d'éclairage et/ou de signalisation. En effet, les fils métalliques de l'élément résistif qui sont visibles à l'oeil nu ne peuvent pas être appliqués sur un dispositif d'éclairage et/ou de signalisation tel qu'un projecteur par exemple car ils risquent de modifier fortement les propriétés optiques de la glace transparente du projecteur. 3048326 2 Dans ce contexte, la présente invention vise à résoudre l'inconvénient précédemment mentionné. DESCRIPTION GENERALE DE L'INVENTION A cette fin l'invention propose un procédé de traitement de traitement 5 d'une glace transparente pour un dispositif d'éclairage et/ou de signalisation pour véhicule automobile pour réaliser une fonction de dégivrage et/ou une fonction anti-condensation sur ladite glace, selon lequel le procédé de traitement comprend : - le dépôt d'un revêtement électriquement conducteur sur au moins une 10 face intérieure de ladite glace, ledit revêtement étant à base de matière inorganique et composé d'un liant et d'oxydes métalliques transparents conducteurs ; et - la polymérisation dudit revêtement. Ainsi, comme on va le voir en détail ci-après, le fait de combiner le 15 liant du revêtement avec des charges électriques permet de le rendre électriquement conducteur. En appliquant une tension électrique au revêtement, ce dernier va émettre une énergie thermique qui va chauffer la glace transparente et ainsi empêcher l'air de condenser et également dégivrer ladite glace. 20 Selon des modes de réalisation non limitatifs, le procédé de traitement d'une glace transparente d'un dispositif d'éclairage et/ou de signalisation pour véhicule automobile, peut comporter en outre une ou plusieurs caractéristiques supplémentaires prises seules ou en combinaison parmi les suivantes : - la glace transparente est en polymère synthétique. - le procédé comporte en outre l'application d'un surfactant sur ladite glace préalablement au dépôt dudit revêtement. - le revêtement comporte en outre un solvant alcoolique ; 3048326 3 - la polymérisation dudit revêtement s'effectue par cuisson thermique ou au moyen d'ultra-violets. - le dépôt dudit revêtement sur la glace se fait par arrosage ou par pulvérisation. 5 - les oxydes métalliques transparents conducteurs sont des oxydes suivants, pris seuls ou en combinaison parmi : - oxyde de zinc dopé à l'aluminium AZO ; - oxyde d'indium étain ITO ; - oxyde de zirconium ZrO2 ; 10 - oxyde de tantale Ta205 ; - oxyde d'étain dopé à l'antimoine ATO. - le liant est un liant neutre à base d'acrylique ou à base de polyester ou à base de polymères. - le liant est un liant conducteur à base de polymères électriquement 15 conducteurs. - le dépôt du revêtement sur la glace est effectué de manière à obtenir une épaisseur e de revêtement comprise entre 0,3 lm et 10 lm. - le liant (L) comprend un degré moyen de polymérisation (DP) compris entre 100 et 1000 monomères. 20 Il est également proposé un dispositif d'éclairage et/ou de signalisation pour véhicule automobile comprenant un boîtier et une glace transparente assemblée audit boîtier, selon lequel ladite glace comprend un revêtement électriquement conducteur sur au moins une face intérieure, ledit 25 revêtement étant à base de matière inorganique et composé d'un liant et d'oxydes métalliques transparents conducteurs. Selon des modes de réalisation non limitatifs, le dispositif d'éclairage et/ou de signalisation pour véhicule automobile, peut comporter en outre une ou plusieurs caractéristiques supplémentaires prise seule ou en combinaison parmi les suivantes : 3048326 4 - les oxydes métalliques transparents conducteurs sont composés des oxydes suivants, pris seuls ou en combinaison parmi : o oxyde de zinc dopé à l'aluminium AZO ; o oxyde d'indium étain ITO ; 5 o oxyde de zirconium ZrO2 ; o oxyde de tantale Ta205 ; o oxyde d'étain dopé à l'antimoine ATO. - le liant est un liant neutre à base d'acrylique ou à base de polyester; ou à base de polymères. 10 - le liant est un liant conducteur à base de polymères conducteurs. - le revêtement comprend une épaisseur e comprise entre 0,3 lm et 10 lm. - ledit dispositif d'éclairage et/ou de signalisation est un projecteur. BREVE DESCRIPTION DES FIGURES 15 L'invention et ses différentes applications seront mieux comprises à la lecture de la description qui suit et à l'examen des figures qui l'accompagnent, sur lesquelles : - la figure 1 représente un organigramme du procédé de traitement d'une glace transparente d'un dispositif d'éclairage et/ou de 20 signalisation selon un mode de réalisation non limitatif de l'invention ; - la figure 2 est une vue schématique de profil du dispositif d'éclairage et/ou de signalisation comprenant une glace transparente traitée par le procédé de traitement de la figure 1 ; - la figure 3 est une vue schématique agrandie d'une partie de glace 25 transparente de la figure 2. 3048326 5 DESCRIPTION DE MODES DE REALISATION DE L'INVENTION Les éléments identiques, par structure ou par fonction, apparaissant sur différentes figures conservent, sauf précision contraire, les mêmes 5 références. Le procédé MTH de traitement d'une glace transparente G pour un dispositif d'éclairage et/ou de signalisation P pour véhicule automobile V est illustré sur la figure 1 dans un mode de réalisation non limitatif. 10 Comme on va le voir ci-après, le procédé de traitement MTH permet de réaliser une fonction de dégivrage Ft1 et d'anti-condensation Ft2 sur la glace transparente G. On notera que le givre peut se former sur la face extérieure s2 ainsi que sur la face intérieure s1 de la glace transparente G lorsqu'elle est intégrée à un 15 dispositif d'éclairage et/ou de signalisation P pour véhicule automobile V.. Par ailleurs la condensation ou la buée se forme majoritairement sur la face intérieure s1 de la glace transparente G. Dans un exemple non limitatif, le dispositif d'éclairage et/ou de signalisation 20 P est un projecteur. Un projecteur P de véhicule est un élément qui respire durant son utilisation, au travers de ventilations aménagées dans son boitier. Il y a ainsi un échange d'air plus ou moins humide entre le milieu extérieur et l'intérieur du projecteur P. De fait, de la condensation peut se créer en raison d'une 25 différence de température entre la face intérieure sl de la glace G et la face extérieure s2 de la glace G qui est plus froide. En fonction de la température, cette buée peut même geler et former une couche de givre. Par ailleurs, un projecteur P intègre de plus en plus souvent des sources lumineuses qui sont des puces émettrices semi-conductrices telles que des 30 diodes électroluminescentes LED. Ces LED dégagent moins d'énergie 3048326 6 thermique que des sources lumineuses classiques telles que des lampes halogènes à filament et ne permettent donc pas de chauffer le coté intérieur de la glace G. Aussi, avec l'utilisation desdites LED, il y a plus de risque de condensation sur la face intérieure s1 de ladite glace transparente G. Ce 5 phénomène de condensation est d'autant plus gênant qu'il est visible par un observateur car la glace G est transparente, contrairement à des feux arrières de véhicule automobile dont la glace est teintée. On notera que les feux arrières sont moins exposés à ce phénomène de condensation voire de givre que les projecteurs P car : 10 - ils ne sont pas confrontés au flux d'air frontal ; et - les sources lumineuses des feux arrière sont nettement moins puissantes que celles des projecteurs. Il y a donc moins de différences thermiques entre l'extérieur et l'intérieur de la glace transparente G. 15 Un projecteur P est illustré sur la figure 2. Comme on peut le voir, un tel projecteur P comporte dans un mode de réalisation non limitatif : - un réflecteur 20 ; - un boîtier extérieur 21 dans lequel sont placés le réflecteur 20, un guide de lumière 22 et au moins une source lumineuse 23 ; 20 - un écran de protection 24 ; - la glace transparente G pour fermer ledit boîtier extérieur 21. Le procédé de traitement MTH est mis en oeuvre sur la glace transparente G avant la mise en place de ladite glace G sur le boîtier 25 extérieur 21 pour le fermer. La glace G est par la suite rapportée sur le boîtier 21 et en général collée. Ce procédé de traitement MTH s'intègre ainsi facilement dans un procédé de fabrication déjà existant d'un projecteur P, comme il est lié à la glace. On peut ainsi proposer des versions standards de projecteur sans la 30 fonction de dégivrage ou de désembuage et des versions spéciales de ces projecteurs avec ces fonctions, en ayant alors une glace sur laquelle le 3048326 7 revêtement R a été appliqué ainsi que des aménagements du boitier permettant l'alimentation électrique dudit revêtement. Comme on va le voir ci-après, le procédé MTH permet d'obtenir une couche électriquement conductrice qui est le revêtement R sur la surface de 5 la glace G et, en chauffant la glace transparente G, permet de réaliser une fonction de dégivrage Ft1 sur ladite glace transparente G et une fonction d'anti-condensation Ft2 sur ladite glace G. Le revêtement R est ainsi conducteur afin de véhiculer le courant fourni par une source d'alimentation, et est également résistif pour dégager de la 10 chaleur de manière à chauffer la glace transparente. Comme illustré sur la figure 1, le procédé MTH comprend : - le dépôt d'un revêtement R électriquement conducteur sur au moins une face intérieure s1 de ladite glace G (fonction illustrée APP(R(L, OTC)), 15 st G)), ledit revêtement R étant à base de matière inorganique et composé d'un liant L et d' oxydes métalliques transparents conducteurs OTC ; et - la polymérisation dudit revêtement R (fonction illustrée POLYM(R(L, OTC))). 20 Dans la suite de la description, le revêtement R est également appelé film ou vernis. Dans un mode de réalisation non limitatif, la glace transparente G est en polymère synthétique. En effet, la glace transparente d'un projecteur P est 25 de manière classique en matière plastique. Dans un exemple non limitatif, ladite glace transparente G est en polycarbonate. Les étapes du procédé MTH sont décrites ci-après. 30 - Dépôt Le revêtement R est déposé sur la face intérieure s1 de la glace G. Cela 3048326 8 permet de réaliser les fonctions de dégivrage FO et d'anti-condensation Ft2 recherchées. En effet, la condensation apparaît majoritairement sur la face intérieure sl de la glace transparente G. Par ailleurs, le fait d'appliquer une tension électrique sur la glace G, cette dernière, grâce au revêtement résistif 5 R, va chauffer et faire fondre le givre qui recouvre la face extérieure s2 ou la face intérieure sl de la glace G. De plus, l'énergie thermique dégagée par le revêtement résistif R va permettre d'empêcher l'air de se condenser sur la surface interne sl de la glace G. On notera que le revêtement R est déposé de préférence sur toute l'étendue 10 de la face intérieure de la glace transparente G. On pourra également le déposer sur une partie seulement de cette surface : - si la forme de la glace empêche de réaliser le dépôt dans certaines zones, en fonction des techniques de dépôt retenues ; - si l'on souhaite restreindre le dépôt aux zones de la glace dans lesquelles 15 le phénomène de condensation se produit en situation de fonctionnement réel du dispositif d'éclairage et/ou signalisation auquel est destinée ladite glace, zones pouvant être déterminées par simulation thermique ou par observation lors des phases de mise au point du dispositif d'éclairage et du véhicule dans lequel il est intégré. 20 Dans un premier mode de réalisation non limitatif, le dépôt du revêtement R sur la glace transparente G se fait par un arrosage (appelé en anglais « flowcoating »). L'arrosage permet de déposer le revêtement R au moyen d'un jet qui 25 s'écoule sur la glace G. Le surplus de revêtement est récupéré dans une cuve collectrice par gravité ou par rotation de la glace G. On notera que la glace G peut être placée dans une position inclinée de sorte à faciliter l'accès à des zones difficiles d'accès sur la surface intérieure sl par la machine d'arrosage. Ces zones difficiles d'accès sont des zones dites hors zones 30 éclairées ou zones masquées qui correspondent à des zones de la glace G non éclairées par les sources lumineuses du projecteur P lorsqu'elles sont 3048326 9 allumées. Ces zones sont celles sur lesquelles la condensation est la plus importante puisque ce sont les zones les plus froides de la glace G car non chauffées par les sources lumineuses. 5 Dans un deuxième mode de réalisation non limitatif, le dépôt du revêtement R sur la glace transparente G se fait par pulvérisation (appelé en anglais « spray-coating »). Le revêtement est mélangé avec de l'air comprimé pour produire un jet qui est pulvérisé au moyen d'un pistolet sur la surface intérieure sl de la glace G. 10 On notera que ces deux modes de réalisation permettent une bonne application du revêtement R sur une surface courbée, qui est au moins la face intérieure sl de la glace G. On notera que lorsqu'uniquement une partie de la glace G est traitée, on 15 utilise des masques pour masquer les zones de la glace G à ne pas traiter avec les procédés de dépôt décrits ci-dessus. On notera que le dépôt du revêtement R par trempage (appelé en anglais dip-coating) n'est pas utilisé si l'on veut recouvrir uniquement la face 20 intérieure sl de la glace G, car dans ce cas l'ensemble de la glace G est immergé dans un bain de revêtement R. La face extérieure s2 ainsi que la face intérieure sl sont recouvertes du revêtement R. On notera que l'on peut réutiliser des lignes déjà existantes de dépôt de 25 vernis de traitement des glaces de projecteur automobile, par exemple pour le dépôt de vernis hydrophile anti-condensation sur la face intérieure de la glace ou le dépôt de vernis de protection extérieure tels que des vernis antirayures. Il n'est ainsi pas nécessaire de fabriquer une ligne de dépôt mécanique dédiée à l'application du vernis électriquement conducteur 30 antigivre et anti-condensation R. 304 832 6 10 Dans un mode de réalisation non limitatif, le dépôt du revêtement R sur la glace G est effectué de manière à obtenir une épaisseur e de revêtement R comprise, bornes incluses, entre 0,3pm et 10pm (après séchage), de 5 préférence entre 0,5 et 1 pm, bornes incluses. On notera que le paramétrage des lignes de dépôt classiquement utilisées permet d'obtenir une épaisseur déterminée e. Ainsi, par exemple, pour le dépôt par « flow-coating », l'épaisseur e du revêtement R est fonction de l'inclinaison de la glace G, de la viscosité du 10 revêtement R, de la quantité de solvant So utilisé (décrit plus loin) et de son évaporation. Dans un mode de réalisation non limitatif, le procédé de traitement MTH comprend le dépôt d'une ou plusieurs couches de revêtement R sur la glace 15 transparente G. On aura ainsi, une faible épaisseur e comprise entre 0,3 pm et 10 pm. Cette faible épaisseur e de revêtement R permet de conserver les propriétés optiques de la glace transparente G. On évite ainsi de rajouter une couche de réfraction supplémentaire. Le cheminement du faisceau lumineux formé 20 par les rayons lumineux des sources lumineuses n'est ainsi pas perturbé. De plus, on n'altère pas l'effet de transparence de la glace G. Par ailleurs, cette fine épaisseur e permet un séchage quasi instantané du revêtement R sur la glace G. Enfin, cette faible épaisseur e permet d'obtenir un dégivrage en 20 minutes 25 maximum en mode statique simulant un véhicule à l'arrêt et moteur froid, lorsque la glace G est alimentée avec une tension électrique, de 12V dans un exemple non limitatif. Afin d'améliorer le dépôt du revêtement R sur la glace transparente G, dans 30 un mode de réalisation non limitatif, le procédé de traitement MTH comporte en outre l'application d'un surfactant S sur ladite glace G préalablement au 3048326 11 dépôt dudit revêtement R (fonction illustrée en pointillés sur la figure 1 APP(S, G)). Le surfactant S est un primaire qui modifie la tension de surface de la glace transparente G pour obtenir un effet de mouillabilité et ainsi créer une 5 adhérence supérieure sur ladite glace G. Cela permet de déposer le revêtement R de façon homogène et continue et ainsi de mieux contrôler l'épaisseur e déposée sur l'ensemble de la surface de la glace G. Sans dépose de surfactant S au préalable, le revêtement R risque de former des gouttelettes qui entraînent une rupture dudit revêtement. Du fait de cette 10 rupture, la conductivité électrique du revêtement R peut perdre en efficacité. Dans un exemple non limitatif, le surfactant S est de l'eau savonneuse. - Polymérisation La polymérisation du revêtement R permet de créer des chaînes de 15 monomères dans le liant L dans lesquelles les oxydes métalliques OTC sont intégrés. Dans un premier mode de réalisation non limitatif, la polymérisation du revêtement R s'effectue par cuisson thermique (fonction illustrée en pointillés 20 sur la figure 1 CK(R)). La cuisson thermique permet de désolvater le vernis R, à savoir d'enlever le solvant So (décrit plus loin) qui est utilisé le cas échéant. Le solvant So n'est ainsi pas piégé dans le couche de vernis R et ne risque pas de créer de bulles qui perturberaient l'effet du vernis. 25 D'autre part, la cuisson thermique permet de polymériser le vernis R de sorte qu'il devienne solide. On observe ainsi une réticulation dudit vernis R, à savoir lors d'un apport de chaleur ultérieur, le vernis R ne fondra pas ni ne se déformera. La viscosité augmentant avec la chaleur, on obtient ainsi une couche durcie 30 à la surface sl de la glace G. 3048326 12 Dans un deuxième mode de réalisation non limitatif, la polymérisation du revêtement R s'effectue au moyen d'ultra-violets (fonction illustrée en pointillés sur la figure 1 UV(R). De la même manière, on observe une réticulation dudit vernis R et on obtient une couche durcie à la surface s1 de 5 la glace G. Ainsi, le liant L du revêtement R subit un phénomène de transformation soit thermique soit par ultra-violet et entre ainsi dans une phase rigide, solide, thermodurcissable et non fusible. 10 Le revêtement R et ses composants du revêtement R sont détaillés ci-après en référence à la figure 3. 15 Dans un premier mode de réalisation non limitatif, le revêtement est 100% extrait sec. Il se présente ainsi sous forme de poudre. Cela signifie que la viscosité du liant L est suffisamment basse pour éviter d'utiliser un solvant So et pour permettre une application facile du revêtement sur la glace G. 20 Dans un deuxième mode de réalisation non limitatif, le revêtement R est en outre composé d'un solvant alcoolique So. Dans un exemple non limitatif, le solvant alcoolique est de l'eau combinée avec de l'alcool. Cela permet de solubiliser le liant L. On obtient ainsi un revêtement R aqueux ou hydroalcoolique avec une viscosité assez faible, notamment inférieure à 0,9 mes-' 25 à 25°C, pour faciliter l'application du revêtement sur la glace G. - Oxydes métalliques Les oxydes métalliques OTC, tel qu'illustré schématiquement sur la figure 3, permettent de modifier le liant L pour le rendre électriquement conducteur. 30 Ils comprennent des charges électriques C. 3048326 13 Les oxydes métalliques OTC sont transparents, avec un coefficient de transmission d'au moins 90% dans les longueurs d'ondes du domaine visible, de sorte à ne pas altérer la transparence de la glace G. Dans des modes de réalisation non limitatifs, les oxydes métalliques 5 transparents conducteurs OTC sont composés des oxydes suivants, pris seuls ou en combinaison parmi : - oxyde de zinc dopé à l'aluminium AZO ; - oxyde d'indium étain ITO ; - oxyde de zirconium ZrO2 ; 10 - oxyde de tantale Ta205 ; - oxyde d'étain dopé à l'antimoine ATO. - Liant Le liant L comprend une résistivité thermique qui permet d'avoir une 15 conductivité thermique adaptée pour que l'énergie thermique dégagée par le revêtement R transite vers ladite glace G. Le liant est un liant de préférence transparent, avec un coefficient de transmission d'au moins 90% dans les longueurs d'ondes du domaine visible, de sorte à ne pas altérer la transparence de la glace G. 20 Si le revêtement R est appliqué uniquement sur certaines zones de la glace, notamment en périphérie de celle-ci, le liant peut alors être seulement translucide. Il s'agit de ne pas diminuer outre mesure les performances de transmission lumineuse de la glace et d'altérer les performances lumineuses du dispositif d'éclairage et /ou de signalisation. 25 Par ailleurs, on notera que la glace transparente G d'un dispositif d'éclairage et/ou de signalisation P n'a pas une forme plane, mais une forme concave, tel qu'illustré sur la figure 3. Aussi, le liant L du revêtement R permet de bien répartir ledit revêtement R sur une forme concave. 30 Le liant L est composé de chaînes de monomères cm (appelées également chaînes moléculaires ou chaînes polymères), tel qu'illustré schématiquement 3048326 14 sur la figure 3, qui supportent les oxydes métalliques OTC. Les charges électriques C des oxydes métalliques OTC sont donc emprisonnées dans un réseau de monomères. 5 On notera que la polymérisation du revêtement R décrite précédemment entraîne la création de ponts entre les monomères du liant L, créant ainsi les chaînes de monomères cm du liant L. La création de chaînes de monomères cm permet d'obtenir un revêtement R thermodurcissable par réticulation comme décrit précédemment. 10 On crée ainsi un réseau de monomères solide. Ceci se traduit par une augmentation de la viscosité du revêtement R et ainsi par une solidification dudit revêtement R. En paramétrant la polymérisation (durée de cuisson ou d'exposition aux UV, température de cuisson etc.), on obtient un degré moyen de polymérisation 15 DP déterminé. Ainsi, dans un mode de réalisation non limitatif, après l'étape de polymérisation décrite précédemment, le liant L comprend un degré moyen de polymérisation DP compris entre 100 et 1000 monomères. On a ainsi en moyenne entre 100 et 1000 monomères par chaîne. On rappelle que le degré de polymérisation DP définit la longueur d'une chaîne polymère. Cet 20 intervalle compris entre 100 et 1000 monomères permet d'obtenir des chaines moléculaires courtes. On notera que plus les chaînes moléculaires sont courtes, plus le vernis est transparent. Ainsi, on n'altère pas les propriétés optiques de la glace transparente G. 25 Ainsi, le liant L polymérisé permet lorsqu'il est alimenté en courant de conduire les charges électriques C (dans un exemple non limitatif des électrons) des oxydes métalliques transparents conducteurs OTC. La conductivité électrique du revêtement R est ainsi assurée. 30 Dans un premier mode de réalisation non limitatif, le liant L est un liant neutre, à savoir un liant non conducteur en lui-même. 3048326 15 Dans des exemples non limitatifs, le liant neutre L est : - à base d'acrylique ; ou - à base de polyester ; ou - à base de polymères. 5 Dans ce mode, le liant L doit comprendre une densité suffisante d'oxydes métalliques OTC afin d'être un bon conducteur, au minimum 10%, de préférence au moins 20%. Cela se traduit par le fait que la distance entre les charges électriques C doit être suffisamment petite pour permettre un 10 transfert de charges entre lesdits oxydes OTC via le liant L et ainsi assurer localement un effet de conductivité électrique. Dans le cas contraire, la conductivité électrique est plus difficile à assurer. Dans un deuxième mode de réalisation non limitatif, le liant L est un liant 15 conducteur à base de polymères conducteurs. Dans des exemples non limitatifs, le liant L est composé de polyacrylonitrile ou de Pedot :Pss. Le liant L conducteur permet d'améliorer la continuité électrique du vernis R. 20 Le vernis R sera ainsi moins sensible à des hétérogénéités de dispersion de charges, à savoir à des hétérogénéités de distances entre les différentes charges OTC. La conductivité électrique est ainsi plus facile à assurer. 25 Ainsi, avec le traitement de la glace transparente G avec ledit revêtement conducteur R, lorsqu'on applique une tension d'alimentation à ladite glace G, tel que dans un exemple non limitatif, une tension de 12V, grâce au courant correspondant fourni, le revêtement R résistif dégage une énergie thermique qui est propagée vers la glace grâce à une conductivité 30 thermique adaptée. La glace G ainsi chauffée ne gèle plus et il n'y a également plus de condensation sur la surface intérieure s1 de ladite glace 3048326 16 G. On notera que grâce à ce revêtement R conducteur et résistif, les tests réalisés ont permis de montrer que le dégivrage de la glace G est inférieur à dix minutes. On notera que dans le cadre de l'application véhicule automobile, dans un 5 mode de réalisation non limitatif, la source d'alimentation correspond à la batterie du véhicule qui alimente le réseau électrique de bord dudit véhicule. Ainsi, grâce au procédé de traitement MTH décrit ci-dessus, on obtient un dispositif d'éclairage et/ou de signalisation P pour véhicule automobile V 10 comprenant un boîtier 21 et une glace transparente G assemblée audit boîtier 21, selon lequel ladite glace G comprend un revêtement R électriquement conducteur sur au moins une face intérieure st ledit revêtement étant à base de matière inorganique et composé d'un liant L et d'oxydes métalliques transparents conducteurs OTC. 15 Comme indiqué précédemment, dans un mode de réalisation non limitatif, le dispositif d'éclairage et/ou de signalisation est un projecteur P, tel qu'illustré sur la figure 2 ou sur la figure 3. Bien entendu, dans un mode de réalisation non limitatif, le dispositif d'éclairage et/ou de signalisation P comporte en outre une source 20 d'alimentation (non illustrée) pour alimenter en tension la glace G et fournir ainsi un courant d'alimentation au revêtement R. De plus, le dispositif d'éclairage et/ou de signalisation P comportera des moyens de connexion électrique pour relier la source d'alimentation au revêtement résistif R. Ces moyens de connexion comporteront notamment 25 des électrodes dédiées pour relier le boitier à la glace G lors ou après la mise en place de ladite glace G sur le boitier du dispositif d'éclairage et/ou de signalisation P. De telles électrodes pourront selon un premier mode de réalisation être des électrodes souples en métal, de préférence du cuivre, avantageusement adhésives. Selon un second mode de réalisation, elles 30 pourront être transparentes et réalisées à base de Pedot :Pss. 3048326 17 Bien entendu la description de l'invention n'est pas limitée aux modes de réalisation décrits ci-dessus. Ainsi, dans un mode de réalisation non limitatif, le revêtement R est appliqué sur la face extérieure s2 de la glace transparente G. 5 Ainsi, le procédé de traitement a été décrit dans le cadre d'un véhicule automobile. Cependant, le procédé de traitement peut s'appliquer à tout type de véhicule, qu'il soit terrestre ou aérien, motorisé ou non. Ainsi, l'invention décrite présente notamment les avantages suivants : 10 - c'est une solution simple à mettre en oeuvre et peu coûteuse ; - elle résout en même temps le problème de dégivrage et le problème de condensation ; - elle apporte une solution simple de dégivrage et d'anti-condensation sur une glace de forme concave ; 15 - elle apporte une solution simple de dégivrage et d'anti-condensation sur une glace en matière plastique ; - elle apporte une solution qui a une bonne tenue dans le temps : le revêtement R se dégrade très peu dans le temps, notamment lorsqu'il est appliqué sur la surface interne de la glace ; 20 - elle répond à une problématique concernant la présence de givre sur un projecteur à très faible température, ledit projecteur comprenant des diodes électroluminescentes ; - elle ne perturbe pas le faisceau lumineux émis par le projecteur P contrairement à la solution de l'état de l'art antérieur comprenant une 25 résistance sérigraphiée, ladite résistance étant composée de fils métalliques visibles ; - elle ne modifie pas les propriétés optiques de la glace G contrairement à une solution qui comprend un élément résistif sérigraphié sur une glace telle qu'un pare-brise arrière ; 3048326 18 - elle ne modifie pas l'esthétique de la glace G puisqu'elle n'utilise pas de résistance composée de fils métalliques visibles comme dans l'art antérieur décrit ; - elle évite d'ajouter des pièces supplémentaires dans le projecteur 5 contrairement à une solution qui comprend une résistance chauffante et un système de convection à l'intérieur du projecteur P ; - elle permet de dégivrer rapidement la glace G contrairement à une solution qui comprend une résistance chauffante et un système de convection à l'intérieur du projecteur P, cette solution ne permettant de 10 dégivrer la glace qu'au bout d'une heure environ ; - elle n'est pas encombrante contrairement à une solution qui comprend une résistance chauffante et un système de convection à l'intérieur du projecteur P, le système de convection comprenant un ventilateur et un support et occupant ainsi une place importante dans le projecteur P ; 15 - elle n'est pas consommatrice d'énergie contrairement à une solution qui comprend une résistance chauffante et un système de convection à l'intérieur du projecteur P, ladite résistance chauffante consommant une puissance supérieure à 40Watts ; - elle évite de gérer l'agencement entre une résistance et un système de 20 convection comme dans une solution qui comprend une résistance chauffante et un système de convection à l'intérieur du projecteur P ; - elle est beaucoup plus efficace qu'une solution qui comprend le traitement de la surface intérieure de la glace par un vernis hydrophile, ledit vernis hydrophile évitant uniquement de voir les gouttelettes de 25 condensation sur la glace mais n'évitant pas la formation de la condensation ni la formation de gel sur une glace G. Dans cette solution avec le vernis hydrophile, l'eau n'est pas évacuée et une fois le vernis saturé en eau, il perd en efficacité. REVENDICATIONS1. Procédé (MTH) de traitement d'une glace transparente (G) pour un dispositif d'éclairage et/ou de signalisation (P) pour véhicule automobile (V) pour réaliser une fonction de dégivrage (Ft1) et/ou une fonction anti-condensation (Ft2) sur ladite glace (G), selon lequel le procédé de traitement (MTH) comprend : - le dépôt d'un revêtement (R) électriquement conducteur sur au moins une face intérieure (s1) de ladite glace (G), ledit revêtement étant à base de matière inorganique et composé d'un liant (L) et d'oxydes métalliques transparents conducteurs (OTC) ; et - la polymérisation dudit revêtement (R). 2. Procédé (MTH) selon la revendication 1, selon lequel la glace transparente (G) est en polymère synthétique. 3. Procédé selon la revendication 1 ou la revendication 2, selon lequel le procédé comporte en outre l'application d'un surfactant (S) sur ladite glace (G) préalablement au dépôt dudit revêtement (R). 4. Procédé selon l'une quelconque des revendications précédentes 1 à 3, selon lequel le revêtement (R) comporte en outre un solvant alcoolique (So). 5. Procédé selon l'une quelconque des revendications précédentes 1 à 4, selon lequel la polymérisation dudit revêtement s'effectue : - par cuisson thermique ; ou - au moyen d'ultra-violets. 3048326 20 6. Procédé (MTH) selon l'une quelconque des revendications précédentes 1 à 5, selon lequel le dépôt dudit revêtement (R) sur la glace (G) se fait par arrosage ou par pulvérisation. 5 7. Procédé (MTH) selon l'une quelconque des revendications précédentes 1 à 6, selon lequel les oxydes métalliques transparents conducteurs (OTC) sont composés des oxydes suivants, pris seuls ou en combinaison parmi : oxyde de zinc dopé à l'aluminium AZO ; 10 oxyde d'indium étain ITO ; oxyde de zirconium ZrO2 ; oxyde de tantale Ta205 ; oxyde d'étain dopé à l'antimoine ATO. 15 8. Procédé (MTH) selon l'une quelconque des revendications précédentes 1 à 7, selon lequel le liant (L) est un liant neutre : - à base d'acrylique ; ou - à base de polyester ; ou - à base de polymères. 20 9. Procédé (MTH) selon l'une quelconque des revendications précédentes 1 à 7, selon lequel le liant (L) est un liant conducteur à base de polymères électriquement conducteurs. 25 10. Procédé (MTH) selon l'une quelconque des revendications précédentes 1 à 9, selon lequel le dépôt du revêtement (R) sur la glace (G) est effectué de manière à obtenir une épaisseur (e) de revêtement comprise entre 0,3 lm et 10 lm. 30 11. Procédé (MTH) selon l'une quelconque des revendications précédentes 1 à 10, selon lequel le liant (L) comprend un degré moyen de polymérisation (DP) compris entre 100 et 1000 monomères. 3048326 21 12. Dispositif d'éclairage et/ou de signalisation (P) pour véhicule automobile (V) comprenant un boîtier (21) et une glace transparente (G) assemblée audit boîtier (21), selon lequel ladite glace (G) 5 comprend un revêtement (R) électriquement conducteur sur au moins une face intérieure (s1), ledit revêtement étant à base de matière inorganique et composé d'un liant (L) et d'oxydes métalliques transparents conducteurs (OTC). 10 13. Dispositif d'éclairage et/ou de signalisation (P) selon la revendication 12, selon lequel les oxydes métalliques transparents conducteurs (OTC) sont composés des oxydes suivants, pris seuls ou en combinaison parmi : oxyde de zinc dopé à l'aluminium AZO ; 15 oxyde d'indium étain ITO ; oxyde de zirconium ZrO2 ; oxyde de tantale Ta205 ; oxyde d'étain dopé à l'antimoine ATO. : 20 14. Dispositif d'éclairage et/ou de signalisation (P) selon l'une quelconque des revendications précédentes 12 à 13, selon lequel le liant (L) est un liant neutre : - à base d'acrylique ; ou - à base de polyester ; ou 25 - à base de polymères. 15. Dispositif d'éclairage et/ou de signalisation (P) selon l'une quelconque des revendications précédentes 12 à 14, selon lequel le liant (L) est un liant conducteur à base de polymères conducteurs. 30 16. Dispositif d'éclairage et/ou de signalisation (P) selon l'une quelconque des revendications précédentes 12 à 15, selon lequel le 3048326 22 revêtement (R) comprend une épaisseur (e) comprise entre 0,3 lm et 10 lm. 17. Dispositif d'éclairage et/ou de signalisation (P) selon l'une quelconque des revendications précédentes 12 à 16, selon lequel ledit dispositif d'éclairage et/ou de signalisation (P) est un projecteur.